(57)【要約】【課題】非点灯時の体色が目立たず、かつ輝度およびライフ（寿命）の良い電場発光ランプを提供する。【解決手段】背面電極と透明前面電極により挟まれた電場発光蛍光体層を具備する電場発光ランプにおいて、その電場発光蛍光体層内に青色顔料及び蛍光赤色顔料を有することを特徴とする。これにより、非点灯時の体色を白色（または灰色）の目立たない色にすることが可能となる。このようなランプは看板等の各種用途に好適である。【選択図】  図１
2004228009.tif 000002
【特許請求の範囲】
【請求項１】
背面電極と透明前面電極により挟まれた電場発光蛍光体層を具備する電場発光ランプにおいて、その電場発光蛍光体層内に青色顔料及び蛍光赤色顔料を有することを特徴とする電場発光ランプ。
【請求項２】
上記電場発光蛍光体が銅付活硫化亜鉛蛍光体であることを特徴とする請求項１記載の電場発光ランプ。
【請求項３】
上記青色顔料がフタロシアニン系顔料で、また上記蛍光赤色顔料がローダミン系蛍光顔料であることを特徴とする請求項１記載の電場発光ランプ。
【請求項４】
上記青色顔料がＡｌ−フタロシアニンであり、そのランプに使用されている電場発光蛍光体に対し０．０２〜０．０７質量％含有されており、かつ上記蛍光赤色顔料の含有量が３質量％以上であることを特徴とする請求項１記載の電場発光ランプ。
【請求項５】
上記ランプの発光色度ｘ、ｙが条件０．０７８６４ｘ２−０．１０４５５ｘｙ＋０．０８９３９１ｙ２−０．０１９４５ｘ−０．０２２５６ｙ＋０．００６０７５＜０及びｙ＞０．９１６６ｘ−０．０３３３を同時に満たし且つランプ非点灯時のＤ６５白色光に対する反射色度が完全放射体軌跡からの色差が０．０１５以下であることを特徴とする請求項１記載の電場発光ランプ。
【発明の詳細な説明】
【０００１】
【発明の属する技術分野】
本発明は看板、標識、各種バックライトまたは各種ランプ等として使用される電場発光ランプに関する。
【０００２】
【従来の技術】
近年、消費電力が少なくしかも均一な面発光をする電場発光ランプが見直され、看板、標識等への用途が拡大しつつある。それにより、より明るく、寿命の長い電場発光ランプへの要求が強くなってきている。電場発光ランプには発光部に有機蛍光体を用いたものも普及し始めているが、信頼性の点で無機蛍光体を用いた電場発光ランプが主流となっている。
【０００３】
無機電場発光蛍光体を用いた電場発光ランプの種類としては、アルミ背面電極上にチタン酸バリウム等の強誘電体層を形成し、その上に蛍光体を塗布、さらにＩＴＯ等をコーティングされた透明電極と背面電極にてそれらを挟み込み、全体を防湿フィルムで熱圧着、封止する方法により製造されるランプ（フィルムタイプと呼称）、あるいはカプセル蛍光体と呼ばれ、蛍光体の表面を金属酸化物や金属窒化物で覆い防湿処理された蛍光体をチタン酸バリウム等の強誘電体層を形成したアルミ背面電極とＩＴＯ等をコーティングされた透明電極とで挟み熱圧着する方法で製造されるランプ（ストリップタイプと呼称）があるが、製造コストの点でストリップタイプが汎用品となっている（特許文献１参照）。無機電場発光蛍光体としては銅付活硫化亜鉛あるいは銅、マンガン付活硫化亜鉛が用いられ、又しばしば発光色を変更する目的で赤色に発光する有機蛍光顔料が併用されている。
【０００４】
このような電場発光ランプの用途としては携帯電話の液晶バックライト、計測機器の表示部液晶のバックライト、時計、オーディオ、ビデオ表示部のランプ、看板、標識、アウトドアレジャー用ランプ等が上げられる。
【０００５】
その内、看板、標識への用途は、電場発光ランプが通常平面状に形成され、均一な面発光が得られること、消費電力が低いことなどから今後の伸長が期待されている。これらの用途には通常白色発光のランプが用いられるが、そうしたランプを実現する手段としては銅付活硫化亜鉛蛍光体と赤色蛍光顔料を用いたランプ（ｔｙｐｅ１と呼称）及び銅付活硫化亜鉛蛍光体と銅、マンガン付活硫化亜鉛蛍光体の混合蛍光体を用いたランプ（ｔｙｐｅ２と呼称）が実用化されている。
【０００６】
これらの電場発光ランプはそれぞれ有望な特徴を備えている反面、輝度、ライフ（寿命）、非点灯時の体色に問題を残し改善が求められている（表１）。
【０００７】
【表１】
2004228009.tif 000003
【０００８】
ｔｙｐｅ１のランプは輝度、ライフは良好であるものの、赤色蛍光顔料を含むことにより非点灯時に赤色（またはピンク）の体色を示し、ランプが点灯されていない昼間などその赤色（警告色）が目立ちすぎるために改善が必要となっているものである。またｔｙｐｅ２のランプは体色は良い（ランプが点灯していないときは目立たない）もののランプに使われている銅、マンガン付活硫化亜鉛蛍光体が輝度、ライフにおいて銅付活硫化亜鉛蛍光体に比べ劣るところから、改善が求められている。現時点では看板、標識用途としては体色の問題が重視されｔｙｐｅ２の電場発光ランプが多く用いられる傾向にある。
【０００９】
【特許文献１】
特開２００２−４７４８７号公報
【００１０】
【発明が解決しようとする課題】
このような市場要求に対応するため、本発明者らは電場発光ランプの優良な特徴を生かしつつ検討を行った結果、ｔｙｐｅ１の蛍光体電場発光ランプに青色顔料を併用し、輝度、ライフの特性を維持しつつ、体色を好ましいものに変えられることを見出し本発明に至った。
【００１１】
本発明は、看板、標識等として好ましい体色を有するとともに従来と同等以上の輝度及びライフを得ることが出来る電場発光ランプを提供することを目的とする。
【００１２】
【課題を解決するための手段】
本発明の電場発光ランプ（ストリップタイプ）は、まず図１に示されるような構成を持つものとする。図１において１は透明電極、３は電場発光蛍光体、青色顔料、蛍光赤色顔料及びそれらの隙間を埋めた有機バインダーからなる電場発光蛍光体層、４は反射絶縁層さらに２は背面電極から成っている。
【００１３】
電場発光蛍光体としてはグリーンからブルーまでの発光を示す銅付活硫化亜鉛蛍光体（例えばＺｎＳ：Ｃｕ，Ｃｌ、ＺｎＳ：Ｃｕ，Ｂｒ等）が用いられる。これらの蛍光体の輝度、色度特性は含まれる付活剤銅の濃度によって変化する。色度については、オイルセル法によって測定した場合、ＣＩＥ色度座標値でｘは０．１５〜０．２、ｙは０．１５〜０．４５の範囲の値をとるが、本発明に使われる電場発光蛍光体はｘが０．１７〜０．２０、ｙが０．３〜０．４５の範囲内の値をとるものが好ましい。輝度については５５ｃｄ／ｍ２以上の値をとるものが好ましい。
【００１４】
青色顔料はフタロシアニンブルー顔料が好ましい。フタロシアニン系青色顔料の適正範囲は蛍光体に比し０．０２〜０．０７質量％である。フタロシアニン系青色顔料としてはＡｌ−フタロシアニン系青色顔料、Ｈ２−フタロシアニン系青色顔料等が挙げられる。また、その他の青色顔料としてはコバルトブルー、群青顔料等もある。この青色顔料は電場発光ランプの体色を非点灯時、昼間屋外で目立たない色に変える役割を持っている。なお、青色顔料の質量比（％）は、（青色顔料／電場発光蛍光体）×１００（％）で算出するものとする。青色顔料の含有量が上記範囲より小さいと添加の効果が小さく、上記範囲を超えるとランプの非点灯時の体色が青色に近くなり好ましくない。また、上記範囲を超えると電場発光蛍光体に対して顔料が多くなり過ぎることからランプの初期輝度を低下させるおそれがある。
【００１５】
蛍光赤色顔料はローダミン系の蛍光顔料が使用される。この蛍光赤色顔料は電場発光蛍光体の青緑色発光の一部を赤色発光に変換し、全体としてパネルからの発光を白色発光とするために用いられるもので、蛍光体に対し３質量％以上の含有を必要とする。なお、赤色顔料の質量比（％）は、（赤色顔料／電場発光蛍光体）×１００（％）で算出するものとする。また、赤色顔料の上限は求める発光色にもよるが１０質量％が目安となる。１０質量％を超えて添加するとランプの非点灯時の体色が悪くなる。また、上記範囲を超えると電場発光蛍光体に対して顔料が多くなり過ぎることからランプの初期輝度を低下させるおそれがある。
【００１６】
本発明の電場発光ランプ（パネル）を第２図のようなＣＩＥ色度図で述べるならば発光色度ｘ、ｙは０．０７８６４ｘ２−０．１０４５５ｘｙ＋０．０８９３９１ｙ２−０．０１９４５ｘ−０．０２２５６ｙ＋０．００６０７５＜０の関係式（楕円ａの内部）を満たし且つｙ＞０．９１６６ｘ−０．０３３３（直線ｃの上部）を満たすものである。また非点灯時の体色についてはＤ６５の白色光を照射した時の反射光の色度が完全放射体軌跡（曲線ｂ）までの色差、具体的には曲線ｙ＝−２．６８１３ｘ２＋２．６６５５ｘ−０．２５０７までの距離が０．０１５以下であることが必要である。この色差が大きくなればなるほど白色から離れていき目立つ色となる。
【００１７】
図２で点Ａは従来の電場発光パネルｔｙｐｅ１の体色を示したもので、点Ｂは従来の電場発光パネルｔｙｐｅ２の体色を示したものである。前者の色差が０．０３４であるのに対し、後者の色差は０．００９４と小さく、先に述べたように体色としてはｔｙｐｅ２のパネルが好ましいことが分かる。図２において、他の３点は本発明のパネル体色色度を示しておりいずれも色差は０．０１５以下の条件を満たすものである。
【００１８】
これまで、看板、標識用途に使われる電場発光蛍光ランプとしては、体色の観点から輝度、ライフが問題であるにもかかわらずｔｙｐｅ２の電場発光パネルが使われてきた。本発明者らはこれまで輝度、ライフが良いにもかかわらず体色の問題で当該用途では使われてこなかった電場発光パネルｔｙｐｅ１を見直し、ブルー顔料を蛍光赤色顔料に適切な比率で併用することにより、この問題を解決できることを見出し本発明に至った。
【００１９】
【発明の実施の形態】
次に実施例により本発明を説明する。
【００２０】
実施例
実施例については以下のストリップタイプ電場発光ランプ作製方法を用いて説明する。なお、本実施例ではストリップタイプを用いて説明するが本発明の電場発光ランプはこれに限定されるものではない。また、電場発光ランプのサイズについても、大型・小型問わずに幅広く適用可能である。
【００２１】
＊ストリップタイプ電場発光ランプ作製方法
蛍光体１００ｇ（および必要に応じ各種顔料）を高誘電率の有機樹脂をバインダーを溶解したアセトン、メチルエチルケトン混合有機溶剤２００ｃｃ中に分散しスラリーを作製した。又別に蛍光体の代わりにチタン酸バリウム粉末１００ｇを蛍光体と同様の有機溶剤３００ｃｃ中に分散しスラリーを作製した。厚さ１００μｍのアルミ箔（背面電極）にチタン酸バリウムスラリーを塗布乾燥の後、その上から蛍光体スラリーを塗布乾燥した。得られた蛍光体膜上に透明電極をのせ、その透明電極と背面電極のエッジ部に導電性接着剤を付けた電極を配置し、それらをラミネータに通し熱圧着した。次にそれを乾燥機に入れ、８０Ｃで１０時間乾燥した後、発光部を５ｃｍ四方の正方形に切断し、ストリップタイプ電場発光ランプを得る。
【００２２】
（比較例１）
銅付活硫化亜鉛蛍光体（発光色度（０．１８０，０．３５０））１００ｇとローダミン系赤色蛍光顔料５ｇと混合し、その混合物を使用し上記ストリップタイプ電場発光ランプ作製方法により従来の電場発光ランプを得た。
【００２３】
（比較例２）
銅付活硫化亜鉛蛍光体（発光色度（０．１８０，０．３５０））１００ｇとＡｌ−フラロシアニン系青色顔料０．０３ｇと混合し、その混合物を使用し上記ストリップタイプ電場発光ランプ作製方法により従来の電場発光ランプを得た。
【００２４】
（比較例３）
銅付活硫化亜鉛蛍光体（発光色度（０．１８０，０．３５０））３０ｇと銅、マンガン付活硫化亜鉛蛍光体（発光色度（０．５１８，０．４７０））の混合蛍光体７０ｇを混合し、その蛍光体１００ｇを用い上記ストリップタイプ電場発光ランプ作製方法により従来の電場発光ランプ（ｔｙｐｅ２）を得た。
【００２５】
（実施例１）
銅付活硫化亜鉛蛍光体（発光色度（０．１８０，０．３５０））１００ｇをＡｌ−フタロシアニン系青色顔料０．０３ｇ及びローダミン系赤色蛍光顔料５ｇと混合し、その混合物を使用し上記ストリップタイプ電場発光ランプ作製方法により本発明の電場発光ランプを得た。
【００２６】
（実施例２）
Ａｌ−フタロシアニン系青色顔料を０．０５ｇ用いる以外は実施例１と同様の方法で本発明の電場発光ランプを得た。
【００２７】
（実施例３）
青色顔料としてＨ２−フタロシアニン系青色顔料を０．０５ｇ用いる以外は実施例１と同様の方法で本発明の電場発光ランプを得た。
【００２８】
（実施例４）
銅付活硫化亜鉛蛍光体（発光色度（０．１８０，０．３５０））１００ｇをＡｌ−フタロシアニン系青色顔料０．０７ｇ及び赤色蛍光顔料５ｇと混合し、その混合物を使用し上記ストリップタイプ電場発光ランプ作製方法により本発明の電場発光ランプを得た。
【００２９】
（実施例５）
銅付活硫化亜鉛蛍光体（発光色度（０．１８０，０．３５０））１００ｇをＡｌ−フタロシアニン系青色顔料０．０５ｇ及び赤色蛍光顔料７ｇと混合し、その混合物を使用し上記ストリップタイプ電場発光ランプ作製方法により本発明の電場発光ランプを得た。
【００３０】
表２に比較例と本実施例の電場発光ランプを室温で１００Ｖ、４００Ｈｚの励起条件にて作動させ、点灯直後の輝度値（初期輝度）、その時の発光色度、寿命（輝度値が初期輝度の半分になるまでの時間）及び昼光色白色光源下での体色を示した。
【００３１】
なお、発光色度および体色はＣＩＥ色度図のｘ値、ｙ値を表示する。
【００３２】
【表２】
2004228009.tif 000004
【００３３】
また、ランプ非点灯時のＤ６５白色光に対する反射色度が完全放射体軌跡からの色差を測定したところ実施例１乃至実施例５にかかる電場発光ランプは色差が０．０１５以下であった。このため、実施例１乃至実施例５にかかる電場発光ランプ非点灯時の体色は肉眼で見ると白色（または灰色）に見える。
【００３４】
一方、色差が０．０１５を超える比較例１は非点灯時であってもピンク、比較例２は青く見える。また、比較例３は色差が０．０１５以下であるため白色に見えるが上記のように寿命は短い。
【００３５】
以上のように本実施例にかかる電場発光ランプは、非点灯時の体色が良く（目立たない）、かつ点灯時の輝度およびライフ（寿命）が従来品と同等以上の特性が得られるものである。
【００３６】
このような電場発光ランプは、様々な分野の光源として有効であり、特に看板や標識等の点灯時のみ目立つようにしたい分野に好適である。
【００３７】
【発明の効果】
以上のように本発明の電場発光ランプは青色顔料と赤色顔料を含有していることから、非点灯時の体色が白色（または灰色）等の目立たない色にすることが可能となる。また、従来のランプと比べても、ライフ（寿命）及び輝度において同等以上の特性を得ることができる。
【００３８】
したがって、このような電場発光ランプは看板や標識に限らず、今後ますます多様化してくる高機能携帯電話、ＰＤＡ（Ｐｅｒｓｏｎａｌ  Ｄｉｇｉｔａｌ  Ａｓｓｉｓｔａｎｔｓ）等の携帯端末に対し、そのバックライトとして極めて有用な特性を提供できるものである。
【図面の簡単な説明】
【図１】本発明の一例を示す電場発光ランプの断面図。
【図２】本発明の色度の一例を示すＣＩＥ色度図。
【符号の説明】
１  透明電極
２  背面電極
３  電場発光蛍光体層
４  反射絶縁層
【図１】
2004228009.tif 000005
【図２】
2004228009.tif 000006